(57)【要約】【課題】微粉炭の燃焼効率を向上させ、安価、確実に石炭灰中の未燃分濃度を低減させることができる石炭燃焼装置を提供する。【解決手段】供給される石炭を粉砕して微粉炭とするローラミル２と、該ローラミル２で粉砕した微粉炭が燃焼される火炉１とを有する石炭燃焼装置Ｉであって、火炉１に供給される石炭に、鉄またはカルシウムを溶融させた酢酸溶液を噴霧する噴霧手段５を有する。【選択図】  図１
2014194330.tif 000002
【特許請求の範囲】
【請求項１】
供給される石炭を粉砕して微粉炭とするローラミルと、該ローラミルで粉砕した微粉炭が燃焼される火炉とを有する石炭燃焼装置であって、
前記火炉に供給される石炭に、鉄またはカルシウムを溶融させた酢酸溶液を噴霧する噴霧手段を有することを特徴とする石炭燃焼装置。
【請求項２】
請求項１に記載する石炭燃焼装置において、
前記噴霧手段は、前記ローラミルの上流側に配設したことを特徴とする石炭燃焼装置。
【請求項３】
請求項１または請求項２に記載する石炭燃焼装置において、
前記噴霧手段は、前記石炭の燃料比に基づき燃料比が大きいものほど噴霧するか、または噴霧量が多くなるように制御されるように構成したことを特徴とする石炭燃焼装置。
【請求項４】
請求項２に記載する石炭燃焼装置において、
前記噴霧手段は、前記石炭として燃料比が異なる複数種類の石炭を個別の搬送ラインを介して搬送された後、ローラミルで粉砕して得る混炭を用いる際に、前記各石炭の燃料比に基づき燃料比が大きい炭種の石炭を搬送する搬送ラインから順に前記噴霧を選択的に行うようにしたことを特徴とする石炭燃焼装置。
【請求項５】
ローラミルで粉砕した微粉炭を火炉内に供給して燃焼させる石炭燃焼方法において、
鉄またはカルシウムを溶融させた酢酸溶液を前記石炭に噴霧して前記火炉内に供給することを特徴とする石炭燃焼方法。
【請求項６】
請求項５に記載する石炭燃焼方法において、
前記噴霧は、前記ローラミルで石炭を粉砕する上流側で行なうことを特徴とする石炭燃燃焼方法。
【請求項７】
請求項５または請求項６に記載する石炭燃焼方法において、
前記噴霧は、前記石炭の燃料比に基づき燃料比が大きいものほど噴霧するか、または噴霧量を多くして行うようにしたことを特徴とする石炭燃焼方法。
【請求項８】
請求項６に記載する石炭燃焼方法において、
前記石炭として燃料比が異なる複数種類の石炭を個別の搬送ラインを介して搬送された後、ローラミルで粉砕して得る混炭を用いる際に、前記各石炭の燃料比に基づき燃料比が大きい炭種の石炭から順に前記噴霧を選択的に行うようにしたことを特徴とする石炭燃焼方法。
【発明の詳細な説明】
【技術分野】
【０００１】
本発明は石炭燃焼装置および石炭燃焼方法に関し、特に微粉炭を燃料とする石炭火力発電設備等に適用して有用なものである。
【背景技術】
【０００２】
石炭火力発電設備では、その多くで微粉炭が燃料として使用されている。微粉炭は、石炭をローラミルで細かく粉砕して製造し、その後火炉に搬送して燃焼させている。そして、微粉炭を火炉で燃焼させることにより生成される石炭灰はセメント等に混入されて有効利用されている。石炭中に１割程度含まれている石炭灰の再利用を図る場合、灰中未燃焼分濃度（燃え残り成分の割合）を所定値以下にすることが求められる。具体的には、灰中未燃分濃度を３％以下にする必要がある。ここで、灰中未燃分濃度を少なくするには微粉炭の燃焼性を向上させて燃え残りを少なくする必要がある。
【０００３】
なお、微粉炭として炉内に吹き込まれた微粉炭の燃焼性を向上させる燃焼方法を開示する公知文献として特許文献１がある。これは、微粉炭に酸化鉄粉を混合し、高炉に吹込んで燃焼させることにより微粉炭の燃焼性を向上させるものである。しかしながら、特許文献１に開示する燃焼方法では、亜瀝青炭等の低品位の石炭であっても充分な燃焼効率を得るという点からは充分ではない。
【先行技術文献】
【特許文献】
【０００４】
【特許文献１】特開２００６−１５２３６９号公報
【発明の概要】
【発明が解決しようとする課題】
【０００５】
本発明は、上記従来技術に鑑み、微粉炭の燃焼効率を向上させ、安価、確実に石炭灰中の未燃分濃度を低減させることができる石炭燃焼装置および石炭燃焼方法を提供することを目的とする。
【課題を解決するための手段】
【０００６】
上記目的を達成する本発明の第１の態様は、
供給される石炭を粉砕して微粉炭とするローラミルと、該ローラミルで粉砕した微粉炭が燃焼される火炉とを有する石炭燃焼装置であって、
前記火炉に供給される石炭に、鉄またはカルシウムを溶融させた酢酸溶液を噴霧する噴霧手段を有することを特徴とする石炭燃焼装置にある。
【０００７】
本態様によれば、微粉炭の表面に鉄またはカルシウムの微粒子が担持されているので、かかる微粉炭が火炉内に投入されることにより、鉄またはカルシウムの触媒効果が発揮され、微粉炭の燃焼効率を向上させることができる。この結果、石炭灰中の灰中未燃分を低く抑えることができる。
【０００８】
一方、鉄またはカルシウムを酢酸に溶融させることなく粉体で石炭に噴霧しても燃焼効率の向上という効果は得られず、同様に高鉄分炭や高カルシウム炭を混炭しても相手炭に対する燃焼効率の向上という効果は得られなかった。かかる事実は、鉄またはカルシウムを酢酸溶液に溶融させた状態で石炭に噴霧しなければ、微粉炭の燃焼効率の向上という本態様の特徴的な効果は得られないことを示している。すなわち、微粉炭の表面に鉄またはカルシウムの微粒子が担持されてはじめて燃焼時における鉄またはカルシウムの触媒効果が発揮されて燃焼効率の向上に寄与し得ると考えられる。
【０００９】
本発明の第２の態様は、
第１の態様に記載する石炭燃焼装置において、
前記噴霧手段は、前記ローラミルの上流側に配設したことを特徴とする石炭燃焼装置にある。
【００１０】
本態様によれば、ローラミルで粉砕されて得る微粉炭は火炉内に乾燥空気とともに、乾燥した状態で供給される。この結果、微粉炭が火炉のバーナ等に付着することなく、良好に火炉内に供給することができる。ちなみに、微粉炭に粉砕した後に前記酢酸溶液を噴霧すると、酢酸溶液の付着により微粉炭がバーナ等に付着して火炉内への供給が阻害される場合が懸念される。一方、粉砕前の石炭に酢酸溶液を噴霧した後、前記石炭を粉砕しても、粉砕された微粉炭には、石炭の表面から浸透した酢酸溶液とともに鉄またはカルシウムの微粒子が微粉炭の表面に付着していることが確認できた。
【００１１】
本発明の第３の態様は、
第１または第２の態様に記載する石炭燃焼装置において、
前記噴霧手段は、前記石炭の燃料比に基づき燃料比が大きいものほど噴霧するか、または噴霧量が多くなるように制御されるように構成したことを特徴とする石炭燃焼装置にある。
【００１２】
本態様によれば、燃料比が大きいほど効果的な未燃焼率の低減効果が得られる石炭に対して選択的に所定の酢酸溶液を噴霧するようにしたので、噴霧の適正化を図ることができる。
【００１３】
本発明の第４の態様は、
第２の態様に記載する石炭燃焼装置において、
前記噴霧手段は、前記石炭として燃料比が異なる複数種類の石炭を個別の搬送ラインを介して搬送された後、ローラミルで粉砕して得る混炭を用いる際に、前記各石炭の燃料比に基づき燃料比が大きい炭種の石炭を搬送する搬送ラインから順に前記噴霧を選択的に行うようにしたことを特徴とする石炭燃焼装置にある。
【００１４】
本態様によれば、燃料比を考慮した炭種に応じた噴霧の適正化を図ることができる。
【００１５】
本発明の第５の態様は、
ローラミルで粉砕した微粉炭を火炉内に供給して燃焼させる石炭燃焼方法において、
鉄またはカルシウムを溶融させた酢酸溶液を前記石炭に噴霧して前記火炉内に供給することを特徴とする石炭燃焼方法にある。
【００１６】
本態様によれば、微粉炭の表面に鉄またはカルシウムの微粒子が担持されているので、かかる微粉炭が火炉内に投入されることにより、鉄またはカルシウムの触媒効果が発揮され、微粉炭の燃焼効率を向上させることができる。この結果、石炭灰中の灰中未燃分を低く抑えることができる。
【００１７】
本発明の第６の態様は、
第５の態様に記載する石炭燃焼方法において、
前記噴霧は、前記ローラミルで石炭を粉砕する上流側で行なうことを特徴とする石炭燃燃焼方法にある。
【００１８】
本態様によれば、ローラミルで粉砕されて得る微粉炭は火炉内に乾燥空気とともに、乾燥した状態で供給される。この結果、微粉炭が火炉のバーナ等に付着することなく、良好に火炉内に供給することができる。
【００１９】
本発明の第７の態様は、
第５または第６の態様に記載する石炭燃焼方法において、
前記噴霧は、前記石炭の燃料比に基づき燃料比が大きいものほど噴霧するか、または噴霧量を多くして行うようにしたことを特徴とする石炭燃焼方法にある。
【００２０】
本態様によれば、上述の如き鉄またはカルシウムの触媒効果の発揮による微粉炭の燃焼効率を向上効果の最適化を計ることができる。
【００２１】
本発明の第８の態様は、
第６の態様に記載する石炭燃焼方法において、
前記石炭として燃料比が異なる複数種類の石炭を個別の搬送ラインを介して搬送された後、ローラミルで粉砕して得る混炭を用いる際に、前記各石炭の燃料比に基づき燃料比が大きい炭種の石炭から順に前記噴霧を選択的に行うようにしたことを特徴とする石炭燃焼方法にある。
【００２２】
本態様によれば、燃料比が異なる複数種類の石炭の混炭を用いる場合において、噴霧の最適化を計り最も合理的な微粉炭の燃焼効率の向上を図ることができる。
【発明の効果】
【００２３】
本発明によれば、鉄またはカルシウムを溶融させた酢酸溶液を石炭に噴霧しているので、火炉内に供給する微粉炭の表面に鉄またはカルシウムの微粒子を担持させることができる。この結果、火炉内における微粉炭の燃焼に際し、鉄またはカルシウムの触媒効果により燃焼効率を向上させることができ、石炭灰中の未燃分濃度を良好に低減させることが可能になる。
【図面の簡単な説明】
【００２４】
【図１】本発明の実施の形態に係る石炭燃焼装置を示すブロック図である。
【図２】石炭中の鉄およびカルシウムの含有量と燃料比との関係を示す特性図である。
【図３】鉄またはカルシウムと石炭灰中の未燃分濃度との関係を示す特性図である。
【図４】鉄またはカルシウムとＮＯｘ転換率との関係を示す特性図である。
【図５】瀝青炭ＣＬに亜瀝青炭ＡＤを混炭した場合の混炭率に対する未燃焼率を、各混炭率の石炭に酢酸溶液を噴霧した場合と、そうでない場合とで調べた燃焼実験の結果を示すグラフである。
【図６】図５における亜瀝青炭混炭率が２５％（図６（ａ））と、５０％（図６（ｂ））とにおいて、瀝青炭と亜瀝青炭との両方に酢酸鉄の溶液を噴霧しなかった場合、瀝青炭のみに噴霧した場合、両方に噴霧した場合のそれぞれについて未燃焼率を調べた結果を示すグラフである。
【発明を実施するための形態】
【００２５】
以下、本発明の実施の形態を図面に基づき詳細に説明する。
【００２６】
図１は本発明の実施の形態に係る石炭燃焼装置を示すブロック図である。同図に示すように、ローラミル２で粉砕されて燃料となる微粉炭は、搬送用の空気を兼用する１次空気とともに微粉炭搬送管路４およびバーナ３を介して石炭燃焼装置Ｉの火炉１内に給される。石炭燃焼装置Ｉは、火炉１の下流側に二段燃焼用空気が供給される二段燃焼ボイラであり、さらにバーナ３からは１次空気の他に２次空気および３次空気が旋回流として噴射される。かくして、火炉１の下部では、燃料を過剰にして主に微粉炭のガス化を促進するととともに、上部では空気を過剰にして酸化雰囲気での燃焼を行う。かかる二段燃焼によりＮＯｘの発生を可及的に抑制している。
【００２７】
ローラミル２では、そのテーブル上に供給された石炭塊がローラの回転によりテーブルとの間で粉砕されて微粉炭となる。かかる微粉炭が、乾燥用の熱風とともに微粉炭搬送管路４内を火炉１に向けて搬送される。
【００２８】
本形態に係る石炭燃焼装置Ｉには、ローラミル２の上流側においてローラミル２に供給される石炭に酢酸溶液を噴霧する噴霧手段５が配設されている。噴霧手段５の酢酸溶液には、鉄またはカルシウムが溶融させてあり、酢酸溶液の噴霧により鉄またはカルシウムが石炭の表面に付着され、鉄またはカルシウムが酢酸溶液とともに石炭の内部に浸透される。したがって、火炉１内には、鉄またはカルシウムを表面に担持した状態で微粉炭が供給される。
【００２９】
かかる本形態によれば、酢酸溶液を媒介として微粉炭の表面に付着している鉄分（Ｆｅ）やカルシウム分（Ｃａ）による触媒効果が発揮され未燃焼率が低減される。したがって、灰中未燃分濃度も低減され所定の良質の石炭灰を得ることができる。
【００３０】
ここで、本形態では、ローラミル２で粉砕されて得る微粉炭は火炉１内に乾燥空気とともに、乾燥した状態で供給される結果、微粉炭が火炉１のバーナ３等に付着することなく、良好に火炉１内に供給することができる。ちなみに、粉砕した後の微粉炭に酢酸溶液を噴霧すると、酢酸溶液の付着により微粉炭がバーナ３等に付着して火炉１内への供給が阻害される場合が懸念される。したがって、酢酸溶液の噴霧後に石炭を粉砕する方が望ましい。ただ、粉砕前に限る必要はない。
【００３１】
一方、粉砕前の石炭に酢酸溶液を噴霧した後、石炭を粉砕しても、粉砕された微粉炭には、石炭の表面から浸透した酢酸溶液とともに鉄またはカルシウムの微粒子が微粉炭の表面に付着していることは電子線マイクロアナライザによる観察で確認されている。
【００３２】
かかる本願発明の作用・効果は次のような実験結果により裏付けられる。本実験では、微粉炭燃焼時における鉄分およびカルシウム分の添加による未燃分低減効果を確認した。具体的には、鉄分（Ｆｅ）やカルシウム分（Ｃａ）による触媒効果に着目し、まず、石炭灰中のこれらの成分と未燃分との関係を把握した。次に、これらの成分を別途添加し、燃焼促進効果を明らかにした。
【００３３】
燃焼試験は２つの微粉炭燃焼試験炉を用いて実施した。一つは竪型炉（０．９ｍ（Ｗ）×１．９ｍ（Ｌ）×９．７ｍ（Ｈ）、投入熱量２．４ＭＷth、３段バーナ）で、他の一つは横置円筒炉（０．８５ｍ（φｉn)、８ｍ（Ｌ）、投入熱量０．８ＭＷth、単一バーナ）である。空気比１．２４(火炉出口酸素濃度４％)、二段燃焼率３０％（注入位置：竪型炉は中段バーナから３ｍ、横置円筒炉はバーナ出口から３ｍ）の一定条件において、燃焼試験を実施した。
【００３４】
この結果、石炭性状と未燃焼率の関係に関し、次の知見を得た。竪型炉を用いて、１２炭種について一定条件で燃焼した。この場合、既報（牧野ら、日本エネルギー学会誌、７３，１０，９０６−９１３（１９９３））と同様に、燃料比（固定炭素／揮発分量）と未燃焼率（＝１００−燃焼効率）の関係を比較すると、幾つかの炭種は、導出される直線関係に合致しなかった。これらの炭種について石炭性状を比較すると、鉄（Ｆｅ）またはカルシウム（Ｃａ）が他の炭種に比べて多く含まれていることが確認できた。燃料比ごとに、石炭中の鉄（Ｆｅ）とカルシウム（Ｃａ）の含有量が未燃焼率に及ぼす影響を比較すると、図２に示すように、鉄（Ｆｅ）とカルシウム（Ｃａ）の含有量の増加に応じて、未燃焼率が低くなり、燃料比の高い石炭は、未燃焼率の低下が顕著になることがわかった。
【００３５】
そこで、続いて、鉄分およびカルシウム分の添加による未燃分低減効果に関して調べた。燃料比が２の瀝青炭に、石炭中の鉄（Ｆｅ）とカルシウム（Ｃａ）の含有割合が１×０−2（ｋｇ-Ｆｅ,ｋｇ-Ｃａ／ｋｇ-ｃｏａｌ）となるように、酢酸に溶融した鉄またはカルシウムを５×１０−3（ｋｇ-Ｆｅ,ｋｇ-Ｃａ／ｋｇ-ｃｏａｌ）添加してから粉砕し、横置円筒炉で燃焼した際の未燃焼率を比較した。この結果を図３に示す。同図を参照すれば、石炭に鉄（Ｆｅ）やカルシウム（Ｃａ）を添加することでも、未燃焼率が低くなり、燃料比だけでなく、鉄（Ｆｅ）やカルシウム（Ｃａ）の含有量も未燃焼率に及ぼす影響が大きいことがわかった。鉄（Ｆｅ）やカルシウム（Ｃａ）の添加量をさらに減少し、５×１０−5（ｋｇ-Ｆｅ,ｋｇ-Ｃａ／ｋｇ-ｃｏａｌ）とすると、カルシウム（Ｃａ）の場合、未燃焼率は低減しないが、鉄（Ｆｅ）の場合は、未燃焼率が低くなることが明らかとなった。かくして、鉄（Ｆｅ）やカルシウム（Ｃａ）を溶解させた酢酸溶液を石炭に噴霧することで未燃焼率を低減させ、良質の石炭灰を提供できることが明らかになった。
【００３６】
さらに、図４に示すように、鉄（Ｆｅ）やカルシウム（Ｃａ）の添加によっても排ガス中のＮＯｘ濃度は変化しないことも確認された。したがって、本発明によれば、低品質の石炭であっても、環境負荷を増大させることなく、未燃焼率を低減させて良質の石炭灰を提供し得る。
【００３７】
図２に示すように、鉄（Ｆｅ）やカルシウム（Ｃａ）を溶解させた酢酸溶液を石炭に噴霧する場合、噴霧量が多くなれば多くなるほど、未燃焼率を低減し得る。ただ、噴霧量の最適化を図るためには、噴霧量と未燃焼率の低減効果との関係を考慮する必要がある。図５は、瀝青炭ＣＬに亜瀝青炭ＡＤを混炭した場合の混炭率に対する未燃焼率を、各混炭率の石炭に酢酸溶液を噴霧した場合と、そうでない場合とで調べた燃焼実験の結果を示すグラフである。なお、燃料比（固定炭素／揮発分量）が大きい瀝青炭は、固定炭素の量が多いことに起因して未燃焼率が大きくなる。一方、燃料比が小さい亜瀝青炭は、水分を多く含むので、初期における燃焼はあまり良くないが、水分の蒸発後には揮発分が燃焼され、結果としては未燃焼率が小さくなる。
【００３８】
図５を参照すれば、燃料比が大きい瀝青炭ＣＬに対して燃料比が小さい亜瀝青炭ＡＤの割合が増加する程、未燃焼率（＝１００−燃焼効率（％））は低下している。そして、亜瀝青炭ＡＤの割合が増加すればするほど、酢酸溶液を石炭に噴霧した場合と、そうでない場合の未燃焼率の差が小さくなっていることが分かる。これは、亜瀝青炭ＡＤの割合が増加するほど酢酸溶液を噴霧した効果が相対的に低減するからであると考えられる。だとすれば、揮発分量が多く燃料比が小さい石炭（例えば、亜瀝青炭）に酢酸溶液を噴霧しても顕著な未燃焼率低下の効果は、得られないことになる。かかる事実を確認するため、図６に示す特性を調べた。
【００３９】
図６は、図５における混炭率が２５％（図６（ａ））と、５０％（図６（ｂ））とにおいて、瀝青炭ＣＬと亜瀝青炭ＡＤとの両方に、１）酢酸鉄の溶液を噴霧しなかった場合、２）瀝青炭のみに噴霧した場合、３）両方に噴霧した場合、のそれぞれについて未燃焼率を調べた結果を示すグラフである。
【００４０】
図６（ａ）および図６（ｂ）に示す何れの場合においても、一方（瀝青炭）にのみ噴霧した場合（図中の灰色部分）と両方（瀝青炭および亜瀝青炭）に噴霧した場合（図中の黒色部分）とで、未燃焼率の低減効果は同等であることが認められた。このことは、燃料比が小さい亜瀝青炭に対する噴霧は、燃料比が大きい瀝青炭に対する噴霧に較べ、未燃焼率の低減効果が小さいことを示している。
【００４１】
なお、図６（ａ）および図６（ｂ）に示す何れの場合においても、両方（瀝青炭および亜瀝青炭）に噴霧しない場合（図中の白色部分）に対し、一方（瀝青炭）にのみ噴霧した場合（図中の灰色部分）や、両方（瀝青炭および亜瀝青炭）に噴霧した場合（図中の黒色部分）には、未燃焼率が顕著に低減されている。
【００４２】
表１に、上述の実験に用いた瀝青炭ＣＬと亜瀝青炭ＡＤとの性質を示す。
【００４３】
【表１】
2014194330.tif 000003
【００４４】
上表１を参照すれば、瀝青炭ＣＬの燃料比（＝固定炭素／揮発分量）が２．１６であるのに対し、亜瀝青炭ＡＤの燃料比は０．９２である。
【００４５】
そこで、石炭の炭種毎に固有の燃料比に基づき酢酸溶液の噴霧を行うのが合理的である。この場合には、上述の如き鉄またはカルシウムの触媒効果の発揮による微粉炭の燃焼効率を向上効果の最適化を計ることができるからである。
【００４６】
さらに、石炭として燃料比が異なる複数種類の石炭からなる混炭を用いる際には、各石炭の燃料比に基づき燃料比が大きい炭種の石炭から順に前記噴霧を選択的に行うようにすることでさらに合理的な噴霧を行なうことができる。
【００４７】
図１に示す石炭燃焼装置を、上述の知見に基づき、酢酸溶液の噴霧の適正化を図り得るように構成することもできる。具体的には、噴霧手段５の下方を通過する石炭の燃料比に応じて開閉される噴霧弁を噴霧手段５に設けておき、石炭の種類に応じて選択的に酢酸溶液を噴霧するように構成すればよい。ここで、噴霧弁は、噴霧量を調整し得るように構成されたものでも良く、この場合には、石炭の燃料比を考慮して、燃料比が大きいほど多く噴霧されるように噴霧量を制御することができる。さらに、複数の搬送ラインにより異なる種類の石炭（例えば、瀝青炭と亜瀝青炭）をローラミル２に供給して混炭である微粉炭を火炉１に供給する場合には、搬送ライン毎に区別して酢酸溶液を噴霧するか、または噴霧量を調整するように構成しても良い。
【００４８】
このように石炭の燃料比を考慮して酢酸溶液の噴霧の制御を行なうことにより、効果的な未燃焼率の低下を実現し得る。
【産業上の利用可能性】
【００４９】
本発明は微粉炭を燃焼させてその燃焼エネルギーを利用する微粉炭火力発電等の産業分野で有効に利用することができる。
【符号の説明】
【００５０】
Ｉ      石炭燃焼装置
１      火炉
２      ローラミル
３      バーナ
４      微粉炭搬送管路
５      噴霧手段
【図１】
2014194330.tif 000004
【図２】
2014194330.tif 000005
【図３】
2014194330.tif 000006
【図４】
2014194330.tif 000007
【図５】
2014194330.tif 000008
【図６】
2014194330.tif 000009